(57)【特許請求の範囲】
【請求項１】
導電性支持体上に感光層を有する電子写真感光体において、該電子写真感光体の表面層が、下記式（１）で示される構成単位を有する重合体を含有することを特徴とする電子写真感光体。
【化１】
0003565466.tif 000020
（式中、Ｘ１  は−ＣＲ１７Ｒ１８−（Ｒ１７及びＲ１８は水素原子または炭素数１〜６のアルキル基である）、置換されてもよい炭素数２〜１０のα，ω−アルキレン基、炭素数５〜１１の１，１−シクロアルキレン基、単結合、−Ｏ−または−Ｓ−を示す。Ｒ１  〜Ｒ４  は−ＣＨ２  −ＣＨ＝ＣＨ２  、水素原子、ハロゲン原子、置換されてもよいアルキル基またはアリール基を示し、Ｒ１  〜Ｒ４  の少なくとも１つはアリル基であり、Ｒ５  〜Ｒ８  も−ＣＨ２  −ＣＨ＝ＣＨ２  、水素原子、ハロゲン原子、置換されてもよいアルキル基またはアリール基を示し、Ｒ５  〜Ｒ８  の少なくとも１つはアリル基である。Ｒ９  〜Ｒ１６は水素原子、ハロゲン原子、置換されてもよいアルキル基またはアリール基を示す。また、ｌ及びｍは１または２の整数である。）
【請求項２】
導電性支持体上に感光層を有する電子写真感光体において、該電子写真感光体の表面層が、下記式（２）で示される構成単位を有する重合体を含有することを特徴とする電子写真感光体。
【化２】
0003565466.tif 000021
（式中、Ｘ１  は−ＣＲ１７Ｒ１８−（Ｒ１７及びＲ１８は水素原子または炭素数１〜６のアルキル基である）、置換されてもよい炭素数２〜１０のα，ω−アルキレン基、炭素数５〜１１の１，１−シクロアルキレン基、単結合、−Ｏ−または−Ｓ−を示す。Ｒ２１〜Ｒ２４は−ＣＨ２  −ＣＨ＝ＣＨ２  、水素原子、ハロゲン原子、置換されてもよいアルキル基またはアリール基を示し、Ｒ２１〜Ｒ２４の少なくとも１つはアリル基であり、Ｒ２５〜Ｒ２８も−ＣＨ２  −ＣＨ＝ＣＨ２  、水素原子、ハロゲン原子、置換されてもよいアルキル基またはアリール基を示し、Ｒ２５〜Ｒ２８の少なくとも１つはアリル基である。Ｒ２９〜Ｒ３６は水素原子、ハロゲン原子、置換されてもよいアルキル基またはアリール基を示す。Ｒ３７〜Ｒ４０は水素原子、ハロゲン原子、置換されてもよいアルキル基、アルキレン基またはアリール基を示す。また、ｐ及びｑは１または２の整数である。）
【請求項３】
請求項１または２記載の電子写真感光体、及び帯電手段、現像手段及びクリーニング手段からなる群より選ばれた少なくともひとつの手段を一体に支持し、電子写真装置本体に着脱自在であることを特徴とするプロセスカートリッジ。
【請求項４】
請求項１または２記載の電子写真感光体、帯電手段、像露光手段、現像手段及び転写手段を有することを特徴とする電子写真装置。
【発明の詳細な説明】
【０００１】
【発明の属する技術分野】
本発明は電子写真感光体、及び該電子写真感光体を有するプロセスカートリッジ及び電子写真装置に関し、詳しくは特定の樹脂を含有する表面層を有する電子写真感光体、及び該電子写真感光体を有するプロセスカートリッジ及び電子写真装置に関する。
【０００２】
【従来の技術】
電子写真方法は米国特許第２２９７６９１号公報に示されるように画像露光の間に受けた照射量に応じて電気抵抗が変化しかつ暗所では絶縁性の物質をコーティングした支持体よりなる光導電性材料を用いる。この光導電性材料を用いた電子写真感光体に要求される基本的な特性としては（１）暗所で適当な電位に帯電できること、（２）暗所において電位の散逸が少ないこと及び（３）光照射によって速やかに電荷を散逸せしめること等が挙げられる。
【０００３】
従来より電子写真感光体としてはセレン、酸化亜鉛及び硫化カドミウム等の無機光導電性化合物を主成分とする感光層を有する無機感光体が広く使用されてきた。しかし、これらは前記（１）〜（３）の条件は満足するが熱安定性、耐湿性、耐久性及び生産性において必ずしも満足できるものではなかった。
【０００４】
無機感光体の欠点を克服する目的で様々な有機光導電性化合物を主成分とする電子写真感光体の開発が近年盛んに行われている。例えば米国特許３８３７８５１号明細書にはトリアリルピラゾリンを含有する電荷輸送層を有する感光体、米国特許３８７１８８０号明細書にはペリレン顔料の誘導体からなる電荷発生層と３−プロピレンとホルムアルデヒドの縮合体からなる電荷輸送層とからなる感光体等が公知である。
【０００５】
更に、有機光導電性化合物はその化合物によって電子写真感光体の感光波長域を自由に選択することが可能であり、例えばアゾ顔料では特開昭６１−２７２７５４号公報及び特開昭５６−１６７７５９号公報には可視領域で高感度を示すも物質が開示されており、また特開昭５７−１９５７６号公報及び特開昭６１−２２８４５３号公報には赤外領域まで感度を有する化合物が示されている。
【０００６】
これらの材料のうち赤外領域に感度を示すものは近年進歩の著しいレーザービームプリンター（以下ＬＢＰと略す）やＬＥＤプリンターに使用されその需要頻度は高くなってきている。
【０００７】
これら有機光導電性化合物を用いた電子写真感光体は電気的、機械的双方の特性を満足させるために電荷輸送層と電荷発生層を積層させた機能分離型の感光体として利用される場合が多い。一方、当然のことながら、電子写真感光体には適用される電子写真プロセスに応じた感度、電気的特性、更には光学的特性を備えていることが要求される。
【０００８】
特に繰り返し使用される電子写真感光体においてはその電子写真感光体表面にはコロナまたは直接帯電、画像露光、トナー現像、転写工程及び表面クリーニング等の電気的、機械的外力が直接加えられるため、それらに対する耐久性も要求される。
【０００９】
具体的には帯電時のオゾン及び窒素酸化物による電気的劣化や、帯電時の放電、クリーニング部材の摺擦によって表面が摩耗したり傷が発生したりする機械的劣化、電気的劣化に対する耐久性が求められている。
【００１０】
電気的劣化は、光が照射した部分にキャリアーが滞留し光が照射していない部分と電位差が生じる現象が特に問題であり、これはフォトメモリーとして生じる。
【００１１】
無機感光体と異なり物質的に柔らかいものが多い有機感光体には、機械的劣化に対する耐久性が劣り耐久性向上が特に切望されている。
【００１２】
上記のような感光体に要求される耐久特性を満足させるためにいろいろ試みがなされてきた。
【００１３】
表面層によく使用され摩耗性及び電気特性に良好な樹脂としてはビスフェノールＡを骨格とするポリカーボネート樹脂が注目されているが、前述したような問題点全てを解決できるわけでもなく次のような問題点を有している。
【００１４】
（１）溶解性に乏しくジクロロメタンや１，２−ジクロロエタン等のハロゲン化脂肪族炭化水素類の一部にしか良好な溶解性を示さないうえ、これらの溶剤は低沸点のため、これらの溶剤で調製した塗工液を用いて感光体を製造すると塗工面が白化し易い。塗工液の固形分管理等にも手間がかかる。
【００１５】
（２）ハロゲン化脂肪族炭化水素類以外の溶剤に対しては、テトラヒドラフラン、ジオキサン、シクロヘキサノンあるいはそれらの混合溶剤に一部可溶であるが、その溶液は数日でゲル化する等経時性が劣り、感光体製造には不向きである。
【００１６】
（３）更に、上記式（１）及び（２）が改善されたとしても、ビスフェノールＡを骨格とするポリカーボネート樹脂にはソルベントクラックが発生し易い。
【００１７】
（４）加えて、従来のポリカーボネート樹脂では該樹脂で形成された被膜に潤滑性がないため感光体に傷がつき易く、電子写真感光体の摩耗量を低くするようなクリーニング設定ではトナー融着等の画像欠陥になったり、クリーニングブレードの早期の劣化によるクリーニング不良やトナー融着等が生じてしまうことがあった。
【００１８】
前記（１）及び（２）に挙げた溶液安定性についてはポリマーの構造単位として嵩高いシクロヘキシレン基を有するポリカーボネートＺ樹脂を使用するか、ビスフェノールＺやビスフェノールＣ等と共重合させることによって解決されてきた。
【００１９】
また、ソルベントクラックについても特開平６−５１５４４号公報及び特開平６−７５４１５号公報に開示されているように、シロキサン変成ポリカーボネートやエーテル変成ポリカーボネートを用いることにより解決することが可能である。ところがこれら変成ポリカーボネートは従来のポリカーボネート樹脂に比べソルベントクラックを対策とするためにポリマー内の内部応力に対して柔軟性をもたしている構造をとっているため、結果、重合体本体の機械的強度が低下するという欠点があった。
【００２０】
更に、近年、特開昭５７−１７８２６号公報及び特開昭５８−４０５６６号公報に開示されているような帯電部材に直接電圧をかけ電子写真感光体に電荷を印加する直接帯電方式が主流となりつつある。
【００２１】
これは、導電ゴム等で構成されたローラー状の帯電部材を直接電子写真感光体に当接させ電荷を印加する方法であり、スコロトロン等に比べ、オゾン発生量が格段に少ない、スコロトロンは帯電器に流す電流の８０％前後はシールドに流れるため浪費されるのに対して、直接帯電はこの浪費分がなく非常に経済的である等のメリットを持つ。
【００２２】
しかし、直接帯電はパッシェン則による放電による帯電のため帯電安定性が非常に悪いという欠点を持つ。この対策として直流電圧に交流電圧を重畳させた、いわゆるＡＣ／ＤＣ帯電方式が考案されている（特開昭６３−１４９６６８号公報）。
【００２３】
この帯電方式により帯電時の安定性は向上したが、ＡＣを重畳するために電子写真感光体表面の放電量は大幅に増大するため電子写真感光体の削れ量が増加してしまうという欠点を新たに生じてしまい、機械的強度のみならず電気的強度も要求されるようになってきた。
【００２４】
【発明が解決しようとする課題】
本発明の目的は、従来のポリカーボネート樹脂を表面層として有していた問題点を解決し、優れた耐ソルベントクラック性を持ちつつ機械的強度が強く、かつ直接帯電による耐電気特性が良好であり、製造が容易な電子写真感光体、及び該電子写真感光体を有するプロセスカートリッジ及び電子写真装置を提供することである。
【００２５】
【課題を解決するための手段】
即ち、本発明は、導電性支持体上に感光層を有する電子写真感光体において、該電子写真感光体の表面層が、下記式（１）で示される構成単位を有する重合体を含有することを特徴とする電子写真感光体である。
【００２６】
【化３】
0003565466.tif 000002
（式中、Ｘ１  は−ＣＲ１７Ｒ１８−（Ｒ１７及びＲ１８は水素原子または炭素数１〜６のアルキル基である）、置換されてもよい炭素数２〜１０のα，ω−アルキレン基、炭素数５〜１１の１，１−シクロアルキレン基、単結合、−Ｏ−または−Ｓ−を示す。Ｒ１  〜Ｒ４  は−ＣＨ２  −ＣＨ＝ＣＨ２  、水素原子、ハロゲン原子、置換されてもよいアルキル基またはアリール基を示し、Ｒ１  〜Ｒ４  の少なくとも１つはアリル基であり、Ｒ５  〜Ｒ８  も−ＣＨ２  −ＣＨ＝ＣＨ２  、水素原子、ハロゲン原子、置換されてもよいアルキル基またはアリール基を示し、Ｒ５  〜Ｒ８  の少なくとも１つはアリル基である。Ｒ９  〜Ｒ１６は水素原子、ハロゲン原子、置換されてもよいアルキル基またはアリール基を示す。また、ｌ及びｍは１または２の整数である。）
本発明は、導電性支持体上に感光層を有する電子写真感光体において、該電子写真感光体の表面層が、下記式（２）で示される構成単位を有する重合体を含有することを特徴とする電子写真感光体である。
【００２７】
【化４】
0003565466.tif 000003
（式中、Ｘ１  は−ＣＲ１７Ｒ１８−（Ｒ１７及びＲ１８は水素原子または炭素数１〜６のアルキル基である）、置換されてもよい炭素数２〜１０のα，ω−アルキレン基、炭素数５〜１１の１，１−シクロアルキレン基、単結合、−Ｏ−または−Ｓ−を示す。Ｒ２１〜Ｒ２４は−ＣＨ２  −ＣＨ＝ＣＨ２  、水素原子、ハロゲン原子、置換されてもよいアルキル基またはアリール基を示し、Ｒ２１〜Ｒ２４の少なくとも１つはアリル基であり、Ｒ２５〜Ｒ２８も−ＣＨ２  −ＣＨ＝ＣＨ２  、水素原子、ハロゲン原子、置換されてもよいアルキル基またはアリール基を示し、Ｒ２５〜Ｒ２８の少なくとも１つはアリル基である。Ｒ２９〜Ｒ３６は水素原子、ハロゲン原子、置換されてもよいアルキル基またはアリール基を示す。Ｒ３７〜Ｒ４０は水素原子、ハロゲン原子、置換されてもよいアルキル基、アルキレン基またはアリール基を示す。また、ｐ及びｑは１または２の整数である。）
また、本発明は、上記電子写真感光体を有することを特徴とするプロセスカートリッジ及び電子写真装置である。
【００２８】
【発明の実施の形態】
式（１）及び（２）において、ハロゲン原子としてはフッ素原子、塩素原子及び臭素原子等が挙げられ、アルキル基としてはメチル基、エチル基、イソプロピル基及びブチル基等が挙げられ、アルキレン基としてはエチレン基、イソプロピレン基及びブチレン基等が挙げられ、シクロアルキル基としてはシクロペンチル基及びシクロフェキシル基等が挙げられ、アリール基としてはフェニル基、ナフチル基及びアントリル基等が挙げられ、これらが有してもよい置換基としては上述のようなハロゲン原子、アルキル基及びアリール基等が挙げられる。
【００２９】
式（１）及び（２）で示される構成単位の具体例を表１及び２に示すが、これらに限られるものではない。
【００３０】
【表１】
0003565466.tif 000004
【００３１】
【表２】
0003565466.tif 000005
【００３２】
【表３】
0003565466.tif 000006
【００３３】
【表４】
0003565466.tif 000007
【００３４】
まず、表１において、好ましい例としては構成単位例１−１、１−２、１−３及び１−７が挙げられ、特に構成単位例１−１及び１−２が好ましい。
【００３５】
本発明において用いられる式（１）で示される構成単位を有する重合体は、下記式（３）で示されるビスフェノールを用いて通常アルカリの存在下でホスゲン作用させて重合を行うことによって合成できる。
【００３６】
【化５】
0003565466.tif 000008
（式中、Ｘ１  は−ＣＲ１７Ｒ１８−（Ｒ１７及びＲ１８は水素原子または炭素数１〜６のアルキル基である）、置換されてもよい炭素数２〜１０のα，ω−アルキレン基、炭素数５〜１１の１，１−シクロアルキレン基、単結合、−Ｏ−または−Ｓ−を示す。Ｒ１  〜Ｒ４  は−ＣＨ２  −ＣＨ＝ＣＨ２  、水素原子、ハロゲン原子、置換されてもよいアルキル基またはアリール基を示し、Ｒ１  〜Ｒ４  の少なくとも１つはアリル基であり、Ｒ５  〜Ｒ８  も−ＣＨ２  −ＣＨ＝ＣＨ２  、水素原子、ハロゲン原子、置換されてもよいアルキル基またはアリール基を示し、Ｒ５  〜Ｒ８  の少なくとも１つはアリル基である。Ｒ９  〜Ｒ１６は水素原子、ハロゲン原子、置換されてもよいアルキル基またはアリール基を示す。また、ｌ及びｍは１または２の整数である。）
式（３）において、ハロゲン原子、アルキル基、アルキレン基、シクロアルキレン基及びアリール基の具体例、またこれらの基が有してもよい置換基としては式（１）における具体例と同様のものが挙げられる。
【００３７】
本発明の電子写真感光体においては式（１）で示される構成単位が同一のもので構成される重合体でも、２種類以上の式（１）で示される別種の構成単位からなる共重合体でもよい。
【００３８】
更に、重合時に溶解性を考慮しビスフェノールＺやビスフェノールＡ、ビスフェノールＣ及びビスフェノールＡＦ等の他の一般的なビスフェノールと共重合体を形成してもよい。ただし、この場合は式（１）で示される構成単位が全重合体のうち２０〜９９ｍｏｌ％存在するのが好ましく、より好ましくは５０〜９９ｍｏｌ％である。
【００３９】
本発明による電子写真感光体は特に優れた耐ソルベントクラック性と機械的強度とＡＣ帯電における耐電気特性を合わせ持ち、良好な電子写真特性を持っているものである。
【００４０】
式（１）で示される構成単位を有する重合体は構成単位中にアリル基を有し、電子写真感光体形成時に加熱縮合することによって３次元網目化し耐久性を有するものである。
【００４１】
この３次元化によりソルベントクラックの要因となる薬品が侵入しても内部応力を維持しクラックが生じないと推定される。
【００４２】
機械的強度は３次元構造をとることにより強固になるもので、ポリカーボネート樹脂でも同様のことが行われており特開平５−３２３６３０号公報等に開示されている。
【００４３】
耐電気特性においては、電気的劣化による分子切断が中心骨格に活性プロトンが存在しないために起こりにくく、更に３次元化により電気的劣化による分子切断が起こっても急激な膜強度低下が起きにくいと推測される。
【００４４】
次に、表２において、好ましい例としては構成単位例２−１、２−２、２−３及び２−７が挙げられ、特に構成単位例２−１及び２−７が好ましい。
【００４５】
本発明において用いられる式（２）で示される構成単位を有する重合体は、下記式（４）で示されるビスフェノールを通常溶解性を上げるためテレフタル酸塩化物及びイソフタル酸塩化物の混合物とアルカリ下で溶媒／水系中で攪拌して界面重合によって合成できる。
【００４６】
テレフタル酸塩化物及びイソフタル酸塩化物の比率はその重合体の溶解性を考慮して決定されるもので定説はない。ただし、いずれかの塩化物が３０ｍｏｌ％以下になると合成した重合体の溶解性が極端に低下するので注意が必要である。通常は１／１の比率で合成するのが好ましい。
【００４７】
【化６】
0003565466.tif 000009
（式中、Ｘ１  は−ＣＲ１７Ｒ１８−（Ｒ１７及びＲ１８は水素原子または炭素数１〜６のアルキル基である）、置換されてもよい炭素数２〜１０のα，ω−アルキレン基、炭素数５〜１１の１，１−シクロアルキレン基、単結合、−Ｏ−または−Ｓ−を示す。Ｒ２１〜Ｒ２４は−ＣＨ２  −ＣＨ＝ＣＨ２  、水素原子、ハロゲン原子、置換されてもよいアルキル基またはアリール基を示し、Ｒ２１〜Ｒ２４の少なくとも１つはアリル基であり、Ｒ２５〜Ｒ２８も−ＣＨ２  −ＣＨ＝ＣＨ２  、水素原子、ハロゲン原子、置換されてもよいアルキル基またはアリール基を示し、Ｒ２５〜Ｒ２８の少なくとも１つはアリル基である。Ｒ２９〜Ｒ３６は水素原子、ハロゲン原子、置換されてもよいアルキル基またはアリール基を示す。また、ｐ及びｑは１または２の整数である。）
式（４）において、ハロゲン原子、アルキル基、アルキレン基、シクロアルキレン基及びアリール基の具体例、またこれらの基が有してもよい置換基としては式（２）における具体例と同様のものが挙げられる。
【００４８】
本発明の電子写真感光体においては式（２）で示される構成単位が同一のもので構成される重合体でも、２種類以上の式（２）で示される別種の構成単位からなる共重合体でもよい。
【００４９】
更に、重合時に溶解性を考慮しビスフェノールＺやビスフェノールＡ、ビスフェノールＣ及びビスフェノールＡＦ等の他の一般的なビスフェノールと共重合体を形成してもよい。ただし、この場合は式（２）で示される構成単位が全重合体のうち２０〜９９ｍｏｌ％存在するのが好ましく、より好ましくは５０〜９９ｍｏｌ％である。
【００５０】
本発明による電子写真感光体は特に優れた耐ソルベントクラック性と機械的強度とＡＣ帯電における耐電気特性を合わせ持ち、良好な電子写真特性を持っているものである。
【００５１】
本発明による重合体は構成単位中にアリル基を有し、電子写真感光体形成時に加熱縮合することによって３次元網目化し耐久性を有するものである。
【００５２】
この３次元化によりソルベントクラックの要因となる薬品が侵入しても内部応力を維持しクラックが生じないと推定される。
【００５３】
機械的強度は３次元構造をとることにより強固になるもので、ポリカーボネート樹脂でも同様のことが行われており特開平５−３２３６３０号公報等に開示されている。
【００５４】
耐電気特性においては、３次元化により電気的劣化による分子切断が起っても急激な膜強度低下が起きにくく、更にカーボネート結合に比較してアリール基のエステル結合はＡＣ帯電による電流に強く特に耐電気性能が上がっている。この理由は確認されていないがカーボネート結合はカルボキシ基の両側に酸素原子があるためダイポールモーメントが大きく電気エネルギーに対して弱いためと推測される。
【００５５】
以下本発明に用いる電子写真感光体の構成について説明する。
【００５６】
本発明における電子写真感光体は、感光層が電荷輸送材料と電荷発生材料を同一の層に含有する単層型であっても、電荷輸送層と電荷発生層に分離した積層型でもよいが電子写真特性的には積層型が好ましい。
【００５７】
使用する導電性支持体は導電性を有するものであればよく、アルミニウム、ステンレス等の金属、あるいは導電層を設けた金属、紙及びプラスチック等が挙げられ、形状はシート状及び円筒状等が挙げられる。
【００５８】
ＬＢＰ等画像入力がレーザー光の場合は散乱による干渉縞防止、または支持体の傷を被覆することを目的とした導電層を設けてもよい。これは、カーボンブラック及び金属粒子等の導電性粉体をバインダー樹脂に分散させて形成することができる。導電層の膜厚は５〜４０μｍが好ましく、より好ましくは１０〜３０μｍである。
【００５９】
その上に接着機能を有する中間層を設ける。中間層の材料としてはポリアミド、ポリビニルアルコール、ポリエチレンオキシド、エチルセルロース、カゼイン、ポリウレタン及びポリエーテルウレタン等が挙げられる。これらは適当な溶剤に溶解して塗布される。中間層の膜厚は０．０５〜５μｍが好ましく、より好ましくは０．３〜１μｍである。
【００６０】
中間層の上には電荷発生層が形成される。本発明に用いられる電荷発生物質としてはセレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドン及び非対称キノシアニン系の各顔料が挙げられる。機能分離型の場合、電荷発生層は前記電荷発生物質を０．３〜４倍量のバインダー剤樹脂及び溶剤とともにホモジナイザー、超音波分散、ボールミル、振動ボールミル、サンドミル、アトライター、ロールミル及び液衝突型高速分散機等の方法でよく分散し、分散液を塗布、乾燥させて形成される。電荷発生層の膜厚は５μｍ以下が好ましく、より好ましくは０．１〜２μｍである。
【００６１】
電荷輸送層は主として電荷輸送材料と本発明に用いる重合体を含むバインダー樹脂とを溶剤中に溶解させた塗料を塗工・乾燥して形成する。用いられる電荷輸送材料としてはトリアリールアミン系化合物、ヒドラゾン化合物、スチルベン化合物、ピラゾリン系化合物、オキサゾール系化合物、トリアリルメタン系化合物及びチアゾール系化合物等が挙げられる。
【００６２】
これらは０．５〜２倍量のバインダー樹脂と組み合わされ塗工、乾燥し電荷輸送層を形成する。電荷輸送層の膜厚は５〜４０μｍが好ましく、より好ましくは１５〜３０μｍである。
【００６３】
また、本発明を構成する電子写真感光体の表面層に含有される前記式（１）、（２）で示される構成単位を有する重合体において、該重合体の有するアリル基による架橋反応を十分にするために、乾燥時に加熱や紫外線等の光照射、電子線照射等を行うことができる。このとき、反応を促進させるため適合する各種重合開始剤を用いることができる。
【００６４】
図１に本発明の電子写真感光体を有するプロセスカートリッジを有する電子写真装置の概略構成を示す。
【００６５】
図において、１はドラム状の本発明の電子写真感光体であり、軸２を中心に矢印方向に所定の周速度で回転駆動される。感光体１は、回転過程において、一次帯電手段３によりその周面に正または負の所定電位の均一帯電を受け、次いで、スリット露光やレーザービーム走査露光等の像露光手段（不図示）からの画像露光光４を受ける。こうして感光体１の周面に静電潜像が順次形成されていく。
【００６６】
形成された静電潜像は、次いで現像手段５によりトナー現像され、現像されたトナー現像像は、不図示の給紙部から感光体１と転写手段６との間に感光体１の回転と同期取り出されて給紙された転写材７に、転写手段６により順次転写されていく。
【００６７】
像転写を受けた転写材７は、感光体面から分離されて像定着手段８へ導入されて像定着を受けることにより複写物（コピー）として装置外へプリントアウトされる。
【００６８】
像転写後の感光体１の表面は、クリーニング手段９によって転写残りトナーの除去を受けて清浄面化され、更に前露光手段（不図示）からの前露光光１０により除電処理された後、繰り返し像形成に使用される。なお、一次帯電手段３が帯電ローラー等を用いた接触帯電手段である場合は、前露光は必ずしも必要ではない。
【００６９】
本発明においては、上述の電子写真感光体１、一次帯電手段３、現像手段５及びクリーニング手段９等の構成要素のうち、複数のものをプロセスカートリッジとして一体に結合して構成し、このプロセスカートリッジを複写機やレーザービームプリンター等の電子写真装置本体に対して着脱可能に構成してもよい。例えば、一次帯電手段３、現像手段５及びクリーニング手段９の少なくともひとつを感光体１と共に一体に支持してカートリッジ化して、装置本体のレール１２等の案内手段を用いて装置本体に着脱可能なプロセスカートリッジ１１とすることができる。
【００７０】
また、画像露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動及び液晶シャッターアレイの駆動等により照射される光である。
【００７１】
本発明の電子写真感光体は電子写真複写機に利用するのみならず、レーザービームプリンター、ＣＲＴプリンター、ＬＥＤプリンター、液晶プリンター及びレーザー製版等電子写真応用分野にも広く用いることができる。
【００７２】
以下実施例に従って説明する。実施例中部は重量部を表わす。
〔実施例１〕
３０φ、２５４ｍｍのアルミニウムシリンダーを支持体とし、それに、以下の材料より構成される塗料を支持体上に浸漬コーティング法で塗布し１４０℃で３０分熱硬化して１５μｍの導電層を形成した。
【００７３】
導電性顔料：ＳｎＯ２  コート処理硫酸バリウム                  １０部
抵抗調節用顔料：酸化チタン                                    ２部
バインダー樹脂：フェノール樹脂                                ６部
レベリング材：シリコーンオイル                        ０．００１部
溶剤：メタノール、メトキシプロパノール０．２／０．８        ２０部
【００７４】
次に、この上にＮ−メトキシメチル化ナイロン３部及び共重合ナイロン３部をメタノール６５部及びｎ−ブタノール３０部の混合溶媒に溶解した溶液を浸漬コーティング法で塗布し０．５μｍの中間層を形成した。
【００７５】
次に、ＣｕＫα特性Ｘ線回折のブラッグ角２θ±０．２°が９．０°、１４．２°、２３．９°及び２７．１°に強いピークを有するオキシチタニウムフタロシアニン（ＴｉＯＰｃ）４部及びポリビニルブチラール（商品名：エスレックＢＭ２、積水化学製）２部及びシクロヘキサノン６０部をφ１ｍｍガラスビーズを用いたサンドミル装置で４時間分散した後、エチルアセテート１００部を加えて電荷発生層用分散液を調製した。これを浸漬コーティング法で塗布し０．３μｍの電荷発生層を形成した。
【００７６】
次に、下記構造式のアミン化合物９部、
【００７７】
【化７】
0003565466.tif 000010
下記構造式のアミン化合物１部
【００７８】
【化８】
0003565466.tif 000011
と表３の条件１記載の重合体１０部を、モノクロロベンゼン３０部及びジクロロメタン７０部の混合溶媒に溶解した。この塗料を浸漬コーティング法で塗布し、１２０℃で２時間乾燥して２５μｍの電荷輸送層を形成した。
【００７９】
次に、評価について説明する。
【００８０】
装置はヒューレットパッカード製ＬＢＰ「レーザージェット４ｐｌｕｓ」（プロセススピード７１ｍｍ／ｓｅｃ）を改造して用いた。改造は一次帯電の制御を定電流制御を定電圧制御とした。作成した電子写真感光体をこの装置で２８℃、９０％ＲＨ下で通紙耐久を行った。シーケンスはプリント１枚毎に１回停止する間欠モードとした。
【００８１】
トナーがなくなったならば補給し画像で問題がでるまで耐久した。
【００８２】
また、研磨テープを用いたテーパー摩耗試験機を用い１５分摩耗させそのときの重量減少分を測定した。
【００８３】
更に、ソルベントクラック性は表面に皮脂を付着させ４８時間放置し顕微鏡観察によりソルベントクラックの有無を観察しクラックの認められたものを×、認められないものを○とした。
【００８４】
その結果を表４に示す。
【００８５】
【表５】
0003565466.tif 000012
【００８６】
〔実施例２〜１３〕
電荷輸送層のバインダーに表３の条件２〜１３のものを用いた以外は実施例１と同様に電子写真感光体を作成し評価した。その結果を表４に示す。
【００８７】
【表６】
0003565466.tif 000013
【００８８】
〔比較例１〜４〕
電荷輸送層のバインダーに表５の条件１から４のものを用いた以外は実施例１と同様に電子写真感光体を作成し評価した。その結果を表６に示す。
【００８９】
【表７】
0003565466.tif 000014
【００９０】
【表８】
0003565466.tif 000015
【００９１】
〔実施例１４〜２６〕
電荷輸送層のバインダーに表７の条件１〜１３のものを用いた以外は実施例１と同様に電子写真感光体を作成し評価した。その結果を表８に示す。
【００９２】
なお、フォトメモリーについては、実施例１の評価において電子写真感光体の一部に３０００Ｌｕｘ、１０分間の白色蛍光灯の光をあて１０分間放置後明部電位を測定し光を当てる前から明部電位がどれだけ下がったかを測定しフォトメモリー値とした。
【００９３】
【表９】
0003565466.tif 000016
【００９４】
【表１０】
0003565466.tif 000017
【００９５】
〔比較例５〜９〕
電荷輸送層のバインダーに表９の条件１から５のものを用いた以外は実施例１と同様に電子写真感光体を作成し評価した。その結果を表１０に示す。
【００９６】
【表１１】
0003565466.tif 000018
【００９７】
【表１２】
0003565466.tif 000019
【００９８】
【発明の効果】
本発明によれば、機械的強度を損なうことなく優れた耐ソルベントクラック性を有し、かつ直接帯電による放電に対する耐電気特性が良好であり、製造が容易な直接帯電に適した電子写真感光体、及び該電子写真感光体を有するプロセスカートリッジ及び電子写真装置を提供することが可能となった。
【図面の簡単な説明】
【図１】本発明の電子写真感光体を有するプロセスカートリッジを有する電子写真装置の概略構成の例を示す図である。
【符号の説明】
１    本発明の電子写真感光体
２    軸
３    一次帯電手段
４    画像露光光
５    現像手段
６    転写手段
７    転写材
８    像定着手段
９    クリーニング手段
１０    前露光光
１１    プロセスカートリッジ
１２    レール
【図１】
0003565466.tif 000022